【事件の表示】
　特許第３１８２８０３号「記録シート」の請求項１に係る特許に対する特許異議の申立てについて、次のとおり決定する。
【結　論】
　訂正を認める。
　特許第３１８２８０３号の請求項１に係る特許を取り消す。
【理　由】
（１）手続の経緯
　本件特許３１８２８０３号の発明は、平成３年８月２３日に出願され、平成１３年４月２７日にその特許の設定登録がなされ、その後、芝町子及び井出貞子より特許異議の申立てがなされ、取消理由通知がなされ、その指定期間内である平成１４年５月１６日に特許異議意見書が提出されると共に訂正請求がなされ、訂正拒絶理由通知がなされ、それに対して、意見書とともに平成１４年７月２日に訂正請求書の補正がなされたものである。
（２）訂正の適否の判断
ア、訂正請求書の補正の適否
　補正の内容は、全文訂正明細書中のコロイダルシリカの含有率について、「30〜80重量部」を「3〜80重量部」と補正するものである。
　上記補正の適否について検討するに、もともと平成１４年５月１６日付の訂正請求書の「（３）訂正の要旨」においては「3〜80重量部」と記載されていたものであり、また、願書に添付した明細書においても、「3〜80重量部」との記載はあるが、「30〜80重量部」という記載は存在していない。
　よって、上記補正は、訂正請求書の要旨を変更するものとは認められず、特許法第１２０条の４第３項で準用する特許法第１３１条第２項の規定に適合し、当該補正を認める。
イ、訂正の内容
ａ、特許請求の範囲の請求項１の
「【請求項１】基材の少なくとも片面に、水分散性ポリマーと数珠状に連結および／又は分岐した形状のコロダルシリカと水溶性高分子からなる被覆層を設けたことを特徴とする記録シート。」を、
「【請求項１】基材の少なくとも片面に、水分散性ポリマーと数珠状に連結および／又は分岐した形状のコロイダルシリカと水溶性高分子からなる被覆層を設け、該被覆層中での前記コロイダルシリカの含有率が3〜80重量部、前記水分散性ポリマー／コロイダルシリカの平均粒子径比が2／1〜1000／1であることを特徴とする記録シート。」と訂正する。
ｂ、特許明細書の段落【0006】中の「被覆層を設けた」を、
「被覆層を設け、該被覆層中での前記コロイダルシリカの含有率が3〜80重量部、前記水分散性ポリマー／コロイダルシリカの平均粒子径比が2／1〜1000／1である」と訂正する。
イ、訂正の適否
　上記訂正ａは、「コロダルシリカ」を誤記の訂正を目的として「コロイダルシリカ」と訂正するとともに、被覆層中のコロイダルシリカの含有率と水分散性ポリマー／コロイダルシリカの平均粒子径を限定することによって特許請求の範囲を減縮するものと認められる。前者については、「コロイダルシリカ」とすべきところの明らかな誤記であり、また、後者については、特許明細書の段落【0014】及び【0015】に記載の事項を根拠にするものであり、願書に添付した明細書に記載した事項の範囲内においてしたものであり、また実質上特許請求の範囲を拡張し、又は変更するものではない。
　上記訂正ｂは、訂正ａにおける後者の訂正に伴い、特許請求の範囲と発明の詳細な説明の記載を整合するために明りょうでない記載の釈明を目的とするものであり、同様に、願書に添付した明細書に記載した事項の範囲内においてしたものであり、また実質上特許請求の範囲を拡張し、又は変更するものではない。
ウ、むすび
　以上のとおり、上記訂正は、特許法第１２０条の４第第３項で準用する平成６年法律第１１６号による改正前の特許法第１２６条第１項ただし書、第２項及び第３項の規定に適合し、当該訂正を認める。
（３）特許異議の申立てについての判断
ア、訂正明細書の請求項１に係る発明
　訂正明細書の請求項１に係る発明（以下、「本件発明」という。）は、その特許請求の範囲の請求項１に記載された事項により特定される次のとおりのものと認める。
「【請求項１】基材の少なくとも片面に、水分散性ポリマーと数珠状に連結および／又は分岐した形状のコロイダルシリカと水溶性高分子からなる被覆層を設け、該被覆層中での前記コロイダルシリカの含有率が3〜80重量部、前記水分散性ポリマー／コロイダルシリカの平均粒子径比が2／1〜1000／1であることを特徴とする記録シート。」
イ、引用刊行物記載の発明
　当審が通知した取消理由に引用した刊行物１：特開平３−９６３３３号公報（特許異議申立人芝町子提出甲第１号証及び特許異議申立人井出貞子提出甲第２号証）、刊行物２：特開平２−１４７２３３号公報（特許異議申立人芝町子提出甲第２号証）、刊行物３：特開平２−１３６２７９号公報（同甲第３号証）、刊行物４：特開平２−３８０８８号公報（同甲第４号証）及び刊行物５：特開平２−２７４５８７号公報（特許異議申立人井出貞子提出甲第１号証）には、次の記載が認められる。
ａ、刊行物１に記載の事項
「（１）プラスチックフィルムの少なくとも片面に多孔質層を設けた積層フィルムであって、該多孔質層は孔径分布曲線におけるピーク孔径が0.06〜2.0μｍにあり、かつ該多孔質層表面は高さ0.2μｍ以上のうねりを５個／40μｍ以上有することを特徴とする表面多孔質フィルム。」（特許請求の範囲請求項１）
「（６）該多孔質層が水分散性ポリマーと数珠状に連結および／又は分岐した形状のコロイダルシリカとの混合物を主成分とする層であることを特徴とする請求項（１）〜（５）のいずれかに記載の表面多孔質フィルム。」（同請求項６）
「数珠状に連結および／又は分岐したシリカ粒子の多孔質層塗膜中での含有率は3〜80重量部、好ましくは10〜70重量部、更に好ましくは20〜60重量部である。」（第５頁左下欄13〜16行）
「水分散性ポリマー／コロイダルシリカの平均粒子径比は2／1〜1000／1、好ましくは5／1〜500／1、更に好ましくは10／1〜200／1であるのが多孔質層の孔の形成性の点で特に好ましい。」（同右下欄13〜17行）
「かくして得られた表面多孔化フィルムはインクなどの吸収速度が極めて優れ、かつインキ転写性、鮮明度が良く、塗膜強度に優れており、オフセット印刷用、インクジェット用などの基材フィルムとして好適に使用できるものである。」（第６頁右上欄6〜10行）
「本発明は水分散性ポリマーと数珠状に連結および／又は分岐したコロイダルシリカを用い、孔径分布曲線におけるピーク孔径およびうねり指数を特定の範囲とした多孔質層をプラスチックフィルム表面に積層することにより以下のような優れた特性を奏するものである。
（１）オフセット印刷などにおけるインクなどの吸収速度が極めて速く、枚葉印刷でのセット時間が短いため作業性に優れる。
（２）表面平滑性に優れるため鮮明度が良い。
（３）インクのにじみが小さい。」（第８頁左上欄9〜19行）
ｂ、刊行物２に記載の事項
「１．プラスチックフィルムの基材面に、無機コロイダル粒子を有する親水性無機有機複合層が形成されていることを特徴とする表面処理プラスチックフィルム。
２．該無機有機複合層が、多孔性を併せ持つものである、請求項１記載の表面処理プラスチックフィルム。
３．該無機有機複合層が、親水性高分子を含有する、請求項１または２記載の表面処理プラスチックフィルム。」（特許請求の範囲請求項１〜３）
「この発明は、筆記、印字、印刷適性に優れた表面処理プラスチックフィルムに関し、特に詳細には、プリペイドカード、プリントアウト用受像紙、ＯＨＰフィルムなどの各種印刷用プラスチックフィルムに関する。」（第２頁左上欄9〜13行）
ｃ、刊行物３に記載の事項
「１．シート状基材の少なくとも片面に、吸油量180ｍｌ／100ｇ以上、300Å以下の細孔容積が10ｍｌ／ｇ以下である微粒子合成珪酸と、接着剤を主成分としたインク受容性被覆層を1〜10ｇ／ｍ2の割合で設けた水性インクジェット記録用シート。」（特許請求の範囲請求項１）
「本発明に用いられる接着剤としては、ポリビニルアルコール、カゼイン等のタンパク質、澱粉、澱粉誘導体などの天然もしくは合成の水溶性高分子が微粒子合成珪酸と接着性が良く、かつ、水性インクとの親和性が良いため、微粒子合成珪酸による短時間の吸液性を向上させるので好ましい。
　ポリ酢酸ビニル系、スチレン／ブタジエン等の高分子ラテックス接着剤も併用できる。」（第３頁右上欄6〜14行）
「実施例２
・被覆シートの製造
　基材−１に下記の塗料−２を５ｇ／ｍ２の割合で塗工、乾燥し受容層を設けたインクジェット記録用シートを作成した。
塗料−２
　微粒子合成珪酸（ミズカルシP802水沢化学）　　　　100部
　ポリビニルアルコール系共重合体（R-1130クラレ）　　30部
　カチオン性酢酸ビニル系共重合体エマルジョン（ヨドゾール1E508K-4カネボウエヌエスシー）　　　20部」（第４頁左上欄下から4行〜同右上欄9行）
「本発明のインクジェットプリンター用被記録材はインク吸収速度と量が大きく、画像が鮮明で、ドットのにじみが小さく従来の欠点を解消した、高解像度で発色に優れた、高速のインクジェット・フルカラー・プリンターを可能ならしめるものであり、産業界に寄与するところが大である。」（第５頁左上欄2〜8行）
ｄ、刊行物４に記載の事項
「１．支持体上に微粒子合成珪酸と水溶性高分子接着剤と水膨張性又は水溶性のポリビニルアセタールを含有する水性インク受容性被覆層を設けたことを特徴とするインクジェット記録用紙。」（特許請求の範囲請求項１）
「画像の耐水化剤としてカチオン性高分子、インク吸収性を良くするためにカチオン酢酸ビニル共重合体エマルジョンを添加・併用することが特に好ましい。」（第２頁右上欄9〜12行）
「・水溶性高分子接着剤
　本発明の接着剤としては、カゼイン等の蛋白質、澱粉および澱粉誘導体ならびにポリビニルアルコールとその誘導体などの天然もしくは合成の水溶性高分子が好ましい。
　ポリ酢酸ビニル系、スチレンブタジエンゴム系等のビニル系ラテックスなど水性エマルジョン接着剤も併用できる。」（同左下欄下から2〜9行）
ｅ、刊行物５に記載の事項
「１）支持体上に少なくとも一層以上の層構成を有する記録層を設けた記録紙において、該記録層の最表層が少なくとも、合成シリカ及びコロイダルシリカを主とする顔料並びに水性結着剤によって構成されると共にカチオン性高分子電解質を含む水溶液で処理され、且つ前記最表層が湿潤状態にある間に加熱された鏡面仕上げ表面に圧着され乾燥されたことを特徴とする記録紙。
２）最表層中に含有される顔料100重量部中の合成シリカ含有量が40重量部以上であり、コロイダルシリカの含有量が5重量部以上50重量部以下である請求項１に記載の記録紙。」（特許請求の範囲請求項１及び２）
「水性結着剤としては酸性デンプン、エステル化デンプン等のデンプン類、カルボキシメチルセルロース等のセルロース誘導体、ポリビニルアルコール及びその誘導体、ポリビニルピロリドン、カゼイン、ゼラチン、大豆タンパク、スチレン／マレイン酸共重合体及びその樹脂及び誘導体、スチレン／ブタジエン系ラテックス、アクリル系ラテックス、酢酸ビニル系エマルジョン等が用いられる。」（第３頁右上欄11〜19行）
ウ、対比・判断
　本件発明と刊行物１に記載された発明を対比すると、両者は、基材の少なくとも片面に、水分散性ポリマーと数珠状に連結および／又は分岐した形状のコロイダルシリカからなる被覆層を設け、該被覆層中での前記コロイダルシリカの含有率が3〜80重量部、前記水分散性ポリマー／コロイダルシリカの平均粒子径比が2／1〜1000／1の記録シートである点で一致し、本件発明では、被覆層に、さらに水溶性高分子を必須の成分として使用するのに対し、刊行物１では、そういった記載がない点で相違しているものと認める。
　しかしながら、記録紙の被覆層として水溶性高分子を使用することは刊行物２〜５に見られるように、よく知られたことに過ぎない。また、刊行物３の実施例２では、微粒子合成珪酸、ポリビニルアルコール系共重合体及びカチオン性酢酸ビニル系共重合体からなる被覆層が記載され、水溶性高分子と水分散ポリマーの両方を使用することが記載され、刊行物４では、水溶性高分子とともに、水分散性ポリマーを併用することが好ましいと記載されている。
　そうであるならば、刊行物１に記載の発明において、さらに水溶性高分子を使用することに格別な困難性は見出せない。
　特許権者は、刊行物１に記載の発明は、比較例１に相当するものであり、本件発明はそれと比較して、インク吸収性及び印字品質において格別な効果を有していると主張している。
　しかしながら、刊行物１に記載された発明では、被覆層として、水分散性ポリマーと数珠状に連結および／又は分岐した形状のコロイダルシリカとの混合物からなる特定された構造の多孔質層とすることによって、インクなどの吸収速度が極めて速く、鮮明度が良く、インクのにじみが小さいという優れた特性を奏するものであり、作用効果においても、本件発明と比較して遜色は認められない。また、刊行物３でも、「インクの吸収速度と量が大きく、画像が鮮明で、ドットのにじみが少ない」と記載され、刊行物４でも「インク吸収性、発色の鮮かさ、ドットの形状、にじみのいずれも優秀なもの」と記載されており、本件発明の作用効果を格別なものとすることはできない。
エ、むすび
　以上のとおり、本件発明は、上記刊行物１〜５に記載された発明に基づいて当業者が容易に発明をすることができたものであるから、本件発明についての特許は、特許法第２９条第２項の規定に違反してされたものである。
　よって、特許法等の一部を改正する法律（平成６年法律第１１６号）附則第１４号の規定に基づく、特許法等の一部を改正する法律の施行に伴う経過措置を定める政令（平成７年政令２０５号）第４条第２項の規定により、結論のとおり決定する。
【異議決定日】
平成１４年７月１１日（２００２．７．１１）
【訂正の要旨】
（訂正の要旨）
　特許第３１８２８０３号発明の明細書を次のとおり訂正するものである。
　なお、訂正ａは、明らかな誤記の訂正と特許請求の範囲の減縮を目的とし、訂正ｂは、訂正ａに伴い、特許請求の範囲と発明の名称及び発明の詳細な説明において、整合性をはかるため、明りょうでない記載の釈明を目的とするものである。
ａ、特許請求の範囲の請求項１の
「【請求項１】基材の少なくとも片面に、水分散性ポリマーと数珠状に連結および／又は分岐した形状のコロダルシリカと水溶性高分子からなる被覆層を設けたことを特徴とする記録シート。」を、
「【請求項１】基材の少なくとも片面に、水分散性ポリマーと数珠状に連結および／又は分岐した形状のコロイダルシリカと水溶性高分子からなる被覆層を設け、該被覆層中での前記コロイダルシリカの含有率が３〜８０重量部、前記水分散性ポリマー／コロイダルシリカの平均粒子径比が２／１〜１０００／１であることを特徴とする記録シート。」と訂正する。
ｂ、特許明細書の段落【０００６】中の「被覆層を設けた」を、
「被覆層を設け、該被覆層中での前記コロイダルシリカの含有率が３〜８０重量部、前記水分散性ポリマー／コロイダルシリカの平均粒子径比が２／１〜１０００／１である」と訂正する。
（５４）【発明の名称】
記録シート
（５７）【特許請求の範囲】
　【請求項１】　基材の少なくとも片面に、水分散性ポリマーと数珠状に連結および／又は分岐した形状のコロ
イ
、該被覆層中での前記コロイダルシリカの含有率が３〜８０重量部、前記水分散性ポリマー／コロイダルシリカの平均粒子径比が２／１〜１０００／１である
【発明の詳細な説明】
　【０００１】
　【産業上の利用分野】
　本発明は記録シートに関するものであり、さらに詳しくは画像濃度が高く、画像の色調が鮮明で、インキ吸収性に優れ、かつ耐水性に優れたインクジェットプリンター用記録シートに関する。
　【０００２】
　【従来の技術】
　近年、ＯＡの普及によりオフィス内で文書を作成し印字する要求が高まっており、低騒音で印字品質に優れたプリンターが求められている。これらの要求を満たすプリンターのひとつとしてインクジェットプリンターが実用化されている。
　【０００３】
　インクジェットプリンターはノズルの詰まりを防ぐために乾燥し難いインクが用いられ、このインクの成分は、バインダー、染料、溶媒、添加剤などを水に溶解したものが一般的である。従って、記録シートは吸水性の良いものを用いることが必要であり、通常インク吸収性の良い特別な紙が用いられている。
　【０００４】
　【発明が解決しようとする課題】
　一方、インク吸収性の低い記録シートを用いると、インクの乾燥が不十分となったり、あるいは全く乾燥しないことも起こり、指でこすったり、重ね合わされたりすると、記録部分が汚れて、実用上使用できない。
　【０００５】
　これらの点を改良するために、基材にインク吸収性を向上させるために、例えばポリビニルアルコール、でんぷん、ゼラチン、ヒドロキシルエチルセルロース、メチルセルロースなどのセルロース誘導体、ポリアクリル酸、ポリメタアクリル酸やその塩類などの水溶性高分子受容層を設けることが提案されているが、従来の受容層はインク吸収性を満足しているにしても、耐水性が悪く、受容層や記録部が水に溶けたり、また表面がべとついてシートを積層した場合ブロッキングを生じたりする問題点を有するものであった。本発明は、かかる問題点を解決し、インク吸収性、印字品質が良好で耐水性に優れた記録シートを提供することを目的とするものである。
　【０００６】
　【課題を解決するための手段】
　本発明の目的は、基材の少なくとも片面に、水分散性ポリマーと数珠状に連結および／または分岐した形状のコロイダルシリカと水溶性高分子からな被覆層を設け
、該被覆層中での前記コロイダルシリカの含有率が３〜８０重量部、前記水分散性ポリマー／コロイダルシリカの平均粒子径比が２／１〜１０００／１である
　【０００７】
　本発明における基材としては、紙（上質紙）、塗工紙、和紙、不織布やプラスチックフイルムを使用することができるが、中でもプラスチックフイルムが好ましい。
　【０００８】
　プラスチックフイルムとしては、ポリエステル、ポリオレフィン、ポリアミド、ポリエステルアミド、ポリエーテル、ポリイミド、ポリアミドイミド、ポリスチレン、ポリカーボネート、ポリーＰーフェニレンスルフィド、ポリエーテルエステル、ポリ塩化ビニル、ポリ（メタ）アクリル酸エステルなどが好ましい。さらにこれらの共重合体やブレンド物やさらに架橋したものを用いることもできる。
　【０００９】
　上記基材の中でもポリエステル、好ましくはポリエチレンテレフタレートが機械的特性、作業性などの点から好ましい。
　【００１０】
　本発明においていうポリエステルとは、周知のもの、具体的には例えば、テレフタル酸・イソフタル酸・ナフタレンジカルボン酸・ビスーα，β（２ークロルフェノキシ）エタンー４，４’ージカルボン酸・アジピン酸・セバシン酸・等の２官能カルボン酸の少なくとも１種と、エチレングリコール・トリエチレングリコール・テトラメチレングリコール・ヘキサメチレングリコール・デカメチレングリコール等のグリコールの少なくとも１種とを重縮合して得られるポリエステルを挙げることができる。また、該ポリエステルには本発明の目的を阻害しない範囲内で他種ポリマをブレンドしたり、共重合してもよいし、酸化防止剤、熱安定剤、滑剤、顔料、紫外線吸収剤などが含まれていてもよい。ポリエステルの固有粘度（２５℃オルトクロルフェノール中で測定）は０．４〜２．０であり、好ましくは０．５〜１．０の範囲のものが通常用いられる。
　【００１１】
　本発明においていう水分散性ポリマーとは各種ポリマーの水分散体を用いることができるが、具体例を挙げればアクリル系ポリマー、エステル系ポリマー、ウレタン系ポリマー、オレフィン系ポリマー、塩化ビニリデン系ポリマー、エポキシ系ポリマー、アミド系ポリマー、およびこれらの変成物、共重合体などの水分散体を用いることができる。これらの中で、アクリル系ポリマー、ウレタン系ポリマーの使用が好ましく、塗膜の機械的安定性、塗膜強度の点でアクリル系ポリマーが特に好ましい。
　【００１２】
　本発明に用いる上記ポリマーは水に分散し、粒子形状を持っていることが好ましい。粒子形状を有さない場合、すなわち水溶性ポリマーでは耐水性が悪くなる。粒子は１次粒子で分散されたものが好ましいが、必ずしも１次粒子で分散されている必要はなく、２次凝集粒子を含むものであっても良い。
　【００１３】
　本発明に好適なアクリル系ポリマーは少なくとも４０モル％以上のアクリルモノマー、および／又はメタクリルモノマーとこれらのエステル形成モノマー、各種官能基を有するアクリル系モノマー、例えば、アクリル酸、メタクリル酸、アルキルアクリレート、アルキルメタクリレート（アルキル基としてはメチル基、エチル基、ｎープロピル基、イソプロピル基、ｎーブチル基、イソブチル基、ｔーブチル基、２ーエチルヘキシル基、ラウリル基、ステアリル基、シクロヘキシル基、フェニル基、ベンジル基など）、および２ーヒドロキシエチルアクリレート、２ーヒドロキシエチルメタクリレート、２ーヒドロキシプロピルアクリレート、２ーヒドロキシプロピルメタクリレートなどのヒドロキシ含有モノマー、アクリルアミド、メタクリルアミド、Ｎーメチルアクリルアミド、Ｎーメチルメタクリルアミド、Ｎーメチロールアクリルアミド、Ｎーメチロールメタクリルアミド、Ｎ，Ｎージメチロールアクリルミド、Ｎーメトキシメチルメタクリルアミド、Ｎーフェニルアクリルアミドなどのアミド基含有モノマー、Ｎ，Ｎージエチルアミノエチルメタクリレート、Ｎ，Ｎージエチルアミノエチルアクリレートなどのアミノ基含有モノマー、グリシジルアクリレート、グリシジルメタクリレートなどのエポキシ基含有モノマー、アクリル酸、メタクリル酸の塩（ナトリウム塩、カリウム塩、アンモニウム塩など）などから成るものであり、これらは多種モノマーと併用することもできる。多種モノマーとしては例えば、アリルグリシジルエーテルなどのエポキシ基含有モノマー、スチレンスルホン酸、ビニルスルホン酸およびそれらの塩（ナトリウム塩、カリウム塩、アンモニウム塩など）などのスルホン酸基又はその塩を含有するモノマー、クロトン酸、イタコン酸、マレイン酸、フマル酸、およびそれらの塩類などのカルボキシル基又はその塩を含有するモノマー、無水マレイン酸、無水イタコン酸など酸無水物を含有するモノマー、ビニルイソシアネート、アリルイソシアネート、スチレン、ビニルメチルエーテル、ビニルエチルエーテル、ビニルトリスアルコキシシラン、アルキルマレイン酸モノエステル、アルキルフマール酸モノエステル、アクリロニトリル、メタクリロニトリル、アルキルイタコン酸モノエステル、塩化ビニル、酢酸ビニル、塩化ビニリデンなどが挙げられる。上述のモノマーは１種もしくは２種以上を用いて共重合される。
　【００１４】
　上述の水分散性ポリマーと混合するコロイダルシリカは、インク吸収性を生じさせるため下記のようなシリカが好適である。すなわち球状のコロイダルシリカが数珠状に連結（複数の球状コロイダルシリカが連鎖状につながった形状）した長鎖の構造を有するもの、および連結したシリカが分岐したものおよび／または屈曲したものを用いた場合、表面にうねり構造を有するものを得ることができ、インク吸収性の点で好ましい。上記コロイダルシリカは球状シリカの１次粒子を２価以上の金属イオンを介在させ粒子ー粒子間を連結させたもので、少なくとも３個以上、好ましくは５個以上、更に好ましくは７個以上連結したものをいい、更には数珠状に連結した粒子が分岐したものおよび／または屈曲したものも包含する。また、コロイダルシリカと他の無機粒子、例えばアルミナ、セリア、チタニアなどとの複合あるいは混合粒子であっても良く、これらを介在させて連結したものでも良い。介在させる金属イオンとしては２価以上の金属イオンが好ましく、例えばＣａ２＋、Ｚｎ２＋，Ｍｇ２＋、Ｂａ２＋、Ａｌ３＋、Ｔｉ４＋などである。特にＣａ２＋とした場合には、数珠状に連結および分岐したコロイダルシリカを作成するのに好適である。またコロイダルシリカの１次粒子は５ｎｍ〜１００ｎｍ、好ましくは７ｎｍ〜５０ｎｍ、更に好ましくは８ｎｍ〜３０ｎｍである場合、インク吸収性の点で好ましい。さらにうねり構造はシリカ粒子が数珠状に連結および分岐している場合に発現するものであり、連結したシリカの１次粒子数が多いほど好ましいが通常は３個以上１００個未満、好ましくは５個以上５０個未満、更に好ましくは７個以上３０個未満であるのが望ましい。２個以下ではうねりの発現が不十分であり、１００個以上の場合には数珠状に連結および／又は分岐したシリカ粒子が増粘しやすく水分散性が悪くなる傾向にある。数珠状に連結および／又は分岐したシリカ粒子の被覆層中での含有率は３〜８０重量部、好ましくは１０〜７０重量部、更に好ましくは２０〜６０重量部である。含有率が３重量部未満ではうねりの発現がないためインク吸収性が遅くなる傾向に有る。８０重量部を越えて含有させた場合には塗膜強度が低下するなどの欠点を生じやすくなる。
　【００１５】
　水分散性ポリマー／コロイダルシリカの平均粒子径比は２／１〜１０００／１、好ましくは５／１〜５００／１、更に好ましくは１０／１〜２００／１あるのがインク吸収性の点で特に好ましい。尚、上記数珠状に連結したコロイダルシリカの場合には電子顕微鏡で観察される連結粒子の短軸方向の長さを粒子径とし、測定長１００点の平均値を平均粒子径とする。
　【００１６】
　本発明においていう水溶性高分子とは常温で水に可溶な高分子をいうが、例えば、酸化澱粉、エーテル化澱粉、エステル化澱粉、デキストリン等の澱粉類、カルボキシメチルセルロース、ヒドロキシエチルセルロース等のセルロース誘導体、カゼイン、ゼラチン、ポリビニルアルコールおよびその誘導体、ポリビニルピロリドン、ポリアクリル酸、ポリメタクリル酸またはそのエステル、塩類およびそれらの共重合体、ポリヒドロキシエチル、メタクリレートおよびその共重合体等のビニル系重合体、或いはこれらの各種重合体のカルボキシル基等官能基変性重合体などを好ましく用いることができるが、これらに限定されるものではない。
　【００１７】
　本発明において被覆層の記録特性をより高めるために、無機および／又は有機粒子を被覆層に分散させても良い。無機粒子としては、例えば、シリカ、クレー、タルク、ケイソウ土、炭酸カルシウム、硫酸バリウム、ケイ酸アルミ、合成ゼオライト、アルミナ、酸化亜鉛、雲母等が挙げられる。有機粒子としては、例えば、ポリメチルメタクリレート、ポリスチレン、それらの共重合体、ポリ塩化ビニル、ポリエチレン、ポリプロピレン、ポリ塩化ビニリデン、ポリカーボネート等のプラスチックピグメントを好ましく用いることができるが、これらに限定されるものではない。
　【００１８】
　本発明において被覆層には本発明の特性を損なわない範囲で公知の添加剤、例えば、消泡剤、塗布性改良剤、増粘剤、帯電防止剤、酸化防止剤、紫外線吸収剤、染料などを含有せしめてもよい。
　【００１９】
　被覆層の塗布方法は特に限定されないが、グラビアコート法、リバースコート法、キスコート法、ダイコート法、バーコート法など公知の方法を適用することができる。この際、フイルム上には塗布する前に必要に応じて空気中あるいはその他の雰囲気中でのコロナ放電処理やプライマー処理など公知の表面処理を施すことによって、塗布性が良化するのみならず被覆層をより強固にフイルム表面上に形成できる。尚、塗剤濃度、塗膜乾燥条件は特に限定されるものではないが、塗膜乾燥条件は基材の諸特性に悪影響を及ぼさない範囲で行なうのが望ましい。
　【００２０】
　【実施例】
　まず本発明における各種特性の測定法について説明する。
　【００２１】
（１）記録性
　日本電気（株）製パーソナルコンピューター９８ｎｏｔｅにキャノン（株）製バブルジェットプリンターＢＪー１０Ｖを連結させ、文字パターンを印字し、印字品質、インク吸収性を評価し、記録性を以下のように判定した。尚、印字品質は拡大鏡で肉眼観察にて評価し、インク吸収性は印字直後、文字パターンを指で１回こすってインクによる被覆層の汚れ度合により評価した。
　印字品質
　　◎：非常に良好（ドットが均一で鮮明）
　　○：良好
　　△：やや劣る
　　×：ドットの流れ、はじき、にじみ等がある
　インク吸収性
　　◎：非常に良好（被覆層が全く汚れない）
　　○：良好
　　△：やや劣る
　　×：インクがとれ被覆層が汚れる
　【００２２】
（２）被覆層の耐水性
　綿棒に水をつけ、被覆層をかるくこすって評価した。
　　◎：良好（１０回までは溶解しない）
　　○：やや良好（５〜１０回こすると溶解する）
　　×：不良（５回未満で溶解する）
　【００２３】
　（３）被覆層の密着性
　基材／被覆層の密着性は、被覆層上にクロスカット（１００ケ／ｃｍ２）をいれ、該クロスカット面に対して４５°にセロテープ（ニチバン製　ＣＴー２４）を貼り、ハンドローラーを用いて約４５ｋｇの荷重で１０回往復して圧着させ、セロテープを１８０°方向に強制剥離し、被覆層の剥離度合いを観察し評価した。
　　◎：非常に良好（剥離なし）
　　○：良好（剥離面積５％未満）
　　△：やや劣る（剥離面積５％以上２０％未満）
　　×：不良（剥離面積２０％以上）
　【００２４】
　次に、本発明を実施例により具体的に説明するが、これに限定されるものではない。
　【００２５】
　実施例１
　常法によって製造されたポリエチレンテレフタレートのホモポリマーチップ（固有粘度：０．６２、融点：２５９℃）を用いて、常法によって７５μｍの２軸延伸ポリエステルフイルムを得た。このようにして得られたポリエステルフイルムの上にコロナ放電処理を行なった。次に、平均粒子径０．２μｍのアクリル系ポリマーエマルジョン（メチルメタクリレート／エチルアクリレート／アクリル酸＝６０／３５／５重量％の共重合体）５０重量部（固形分）と分岐数珠状コロイダルシリカ（日産化学製　スノーテックスＵＰ　平均粒子径０．０１５μｍ）５０重量部（固形分）を水で希釈して３０重量％とし、さらに、ポリビニルアルコール（電気化学工業製　Ｂー１７Ｓ）の１０％水溶液を固形分比で１００重量部添加した塗剤を上記ポリエステルフイルムの片面にメタリングバー方式で乾燥膜厚が５ｇ／ｍ２になるように塗布し、本発明の記録シートを得た。かくして得られた記録シートの特性は表１に示した通りで、印字品質やインク吸収性が良好で、耐水性も優れているものであった。
　【００２６】
　比較例１
　実施例１において、ポリビニルアルコールを除いた組成物からなる塗剤を作り、以下実施例１と同一手法で記録シートを得た。この記録シートは表１に示したように、印字品質に劣るものであった。
　【００２７】
　比較例２
　実施例１において、アクリル系ポリマーエマルジョンおよび分岐数珠状コロイダルシリカを除いた組成物からなる塗剤を作り、以下実施例１と同一手法で記録シートを得た。この記録シートは表１に示したように、密着性、耐水性に劣るものであった。
　【００２８】
　実施例２
　実施例１において、さらに、非晶質シリカ（水沢化学工業製　ミズカシルＰ−７８Ａ）を５重量部添加した以外は同様にして本発明の記録シートを得た。かくして得られた記録シートの特性は表１に示した通りで、印字品質やインク吸収性が良好で、耐水性も優れているものであった。
　【００２９】
　実施例３
　実施例１において、さらに、スチレンーアクリル系微粒子集合体状粒子（三井東圧化学製　ミューチクル１１０Ｃ）を５重量部添加した以外は同様にして本発明の記録シートを得た。かくして得られた記録シートの特性は表１に示した通りで、印字品質やインク吸収性が良好で、耐水性も優れているものであった。
　【００３０】
　実施例４
　ポリエチレンテレフタレートのチップおよび分子量４０００のポリエチレングリコールをポリエチレンテレフタレートの重合時に添加したマスターチップを１８０℃で真空乾燥した後に、ポリエチレンテレフタレート８９重量％、ポリエチレングリコール１重量％、ポリメチルペンテン１０重量％となるように混合し、２７０〜３００℃に加熱された押出機Ｂに供給する。また、平均粒子径１．０μｍの炭酸カルシウムを１０重量％含有したポリエチレンテレフタレートを上記のように乾燥した後に、押出機Ａに供給する。押出機Ａ、Ｂより押出されたポリマーをＡ／Ｂ／Ａの３層構成となるように積層し、Ｔダイよりシート状に成形した。さらにこのフイルムを表面温度２５℃の冷却ドラムで冷却固化した未延伸フイルムを８５〜９５℃に加熱したロール群に導き、長手方向に３．４倍延伸し、２５℃のロール群で冷却した。続いて、縦延伸したフイルムの両端をクリップで把持しながらテンターに導き、１３０℃に加熱された雰囲気中で長手に垂直な方向に３．６倍横延伸した。その後テンター内で２３０℃の熱固定を行ない、均一徐冷後、室温まで冷やして巻取り、厚み１００μｍ、比重１．０の白色フイルムを得た。該フイルムの積層構成は、５／９５／５μｍであった。上記方法によって得られたポリエステルフイルムの上に実施例３の塗剤を用いて同様にして本発明の記録シートを得た。かくして得られた記録シートの特性は表１に示した通りで、印字品質やインク吸収性が良好で、耐水性も優れているものであった。
　【００３１】
　【表１】
　【００３２】
　【発明の効果】
　本発明の記録シートは基材との密着性、耐水性、印字品質、インク吸収性が非常に優れているものであり、インクジェットプリンター用記録シートやオフセット印刷、フレキソ印刷などの用途において好ましく用いることができる。さらに本発明の記録シートは優れたインク吸収性、基材との密着性等を利用して、昇華型を含む感熱インク受容体、電子写真トナー受容体、ファブリックインク受容体など他のインクやトナー受容体としても適用することができる。